(57)【要約】【課題】ポリエステル樹脂、ポリカーボネート樹脂、エポキシ樹脂、ポリウレタン樹脂、ポリアクリル酸エステル樹脂及びポリメタクリル酸エステル樹脂等の樹脂原料や樹脂改質剤として有用である新規な環式ジオール化合物を提供すること。【解決手段】  一般式（１）【化１】2020040928.tif 000009［式中、Ｒは、同一又は異なって、それぞれ、水素原子、フッ素原子、塩素原子、臭素原子又は炭素数１〜４の直鎖状若しくは分岐鎖状のアルキル基を示す。］で表される新規な環式ジオール化合物を提供する。【選択図】なし【特許請求の範囲】
【請求項１】
一般式（１）
【化１】
2020040928.tif 000008
［式中、Ｒは、同一又は異なって、それぞれ、水素原子、フッ素原子、塩素原子、臭素原子又は炭素数１〜４の直鎖状若しくは分岐鎖状のアルキル基を示す。］
で表される、環式ジオール化合物。
【発明の詳細な説明】
【技術分野】
【０００１】
本発明は、新規な環式ジオール化合物に関する。
【背景技術】
【０００２】
ポリエステル樹脂やポリカーボネート樹脂の樹脂原料として各種のジオール化合物が知られている。しかし、工業的に入手可能な環式ジオール化合物としては、１，４−シクロヘキサンジメタノール、１，４−シクロヘキサンジオールや２，２−ビス（４−ヒドロキシシクロヘキシル）プロパン（水素化ビスフェノールＡ）がある（特許文献１及び２）が、その種類は非常に少なく、様々な応用分野における多岐に渡る要求を満足させることが難しいのが現状である。
【先行技術文献】
【特許文献】
【０００３】
【特許文献１】特開平５−３１０９００号公報
【特許文献２】特開２００３−０４８９６６号公報
【発明の概要】
【発明が解決しようとする課題】
【０００４】
本発明は、ポリエステル樹脂、ポリカーボネート樹脂、エポキシ樹脂、ポリウレタン樹脂、ポリアクリル酸エステル樹脂、ポリメタクリル酸エステル樹脂等の樹脂原料や樹脂改質剤として有用である新規な環式ジオール化合物を提供することを目的とする。
【課題を解決するための手段】
【０００５】
本発明者らは，上記課題を解決すべく、鋭意検討した結果、特異な構造を有する環式ジオール化合物が文献未記載の化合物であり、ポリエステル樹脂、ポリカーボネート樹脂、エポキシ樹脂、ポリウレタン樹脂、ポリアクリル酸エステル樹脂及びポリメタクリル酸エステル樹脂等の樹脂原料や樹脂改質剤として有用なことを見出し、かかる知見に基づいて本発明を完成するに至った。
【０００６】
即ち、本発明は、以下の項目を要旨とする新規な環式ジオール化合物を提供するものである。
【０００７】
［項１］
一般式（１）
【化１】
2020040928.tif 000002
［式中、Ｒは、同一又は異なって、それぞれ、水素原子、フッ素原子、塩素原子、臭素原子又は炭素数１〜４の直鎖状若しくは分岐鎖状のアルキル基を示す。］
で表される、環式ジオール化合物。
【０００８】
[項２]
一般式（１）
【化２】
2020040928.tif 000003
［式中、Ｒは、同一又は異なって、それぞれ、水素原子、フッ素原子、塩素原子、臭素原子又は炭素数１〜４の直鎖状若しくは分岐鎖状のアルキル基を示す。］
で表される環式ジオール化合物の、ポリエステル樹脂、ポリカーボネート樹脂、エポキシ樹脂、ポリウレタン樹脂、ポリアクリル酸エステル樹脂又はポリメタクリル酸エステル樹脂の樹脂原料としての使用方法。
【０００９】
[項３]
一般式（１）
【化３】
2020040928.tif 000004
［式中、Ｒは、同一又は異なって、それぞれ、水素原子、フッ素原子、塩素原子、臭素原子又は炭素数１〜４の直鎖状若しくは分岐鎖状のアルキル基を示す。］
で表される環式ジオール化合物からなる、ポリエステル樹脂、ポリカーボネート樹脂、エポキシ樹脂、ポリウレタン樹脂、ポリアクリル酸エステル樹脂又はポリメタクリル酸エステル樹脂の樹脂改質剤。
【００１０】
[項４]
一般式（２）
【化４】
2020040928.tif 000005
で表される、４−フェニルシクロヘキサノンペンタエリスリトールモノアセタール。
【発明の効果】
【００１１】
本発明の新規な環式ジオール化合物は、ポリエステル樹脂、ポリカーボネート樹脂、エポキシ樹脂、ポリウレタン樹脂、ポリアクリル酸エステル樹脂、ポリメタクリル酸エステル樹脂等の樹脂原料又は樹脂改質剤として使用出来る。
【図面の簡単な説明】
【００１２】
【図１】実施例１で得られた４−フェニルシクロヘキサノンペンタエリスリトールモノアセタールのＩＲスペクトルである。
【図２】実施例１で得られた４−フェニルシクロヘキサノンペンタエリスリトールモノアセタールの１Ｈ−ＮＭＲスペクトルである。
【図３】実施例１で得られた４−フェニルシクロヘキサノンペンタエリスリトールモノアセタールの１３Ｃ−ＮＭＲスペクトルである。
【発明を実施するための形態】
【００１３】
本発明の新規な環式ジオール化合物は、下記一般式（１）
【化５】
2020040928.tif 000006
［式中、Ｒは、同一又は異なって、それぞれ、水素原子、フッ素原子、塩素原子、臭素原子又は炭素数１〜４の直鎖状若しくは分岐鎖状のアルキル基を示す。］
で表される、環式ジオール化合物である。
【００１４】
一般式（１）において、Ｒで表される炭素数１〜４の直鎖状若しくは分岐鎖状のアルキル基としては、特に制限ないが、例えば、メチル基、エチル基、ｎ−プロピル基、イソプロピル基、ｎ−ブチル基、イソブチル基、ｓｅｃ−ブチル基、ｔｅｒｔ−ブチル基等のアルキル基が挙げられる。このうち好ましくは、メチル基、エチル基、イソブチル基、ｔｅｒｔ−ブチル基である。
【００１５】
一般式（１）で表される環式ジオール化合物の具体的な例としては、４−フェニルシクロヘキサノンペンタエリスリトールモノアセタール、４−（４−メチルフェニル)シクロヘキサノンペンタエリスリトールモノアセタール、４−（４−エチルフェニル)シクロヘキサノンペンタエリスリトールモノアセタール、４−（４−ｎ−プロピルフェニル)シクロヘキサノンペンタエリスリトールモノアセタール、４−（４−イソプロピルフェニル)シクロヘキサノンペンタエリスリトールモノアセタール、４−（４−ｎ−ブチルフェニル)シクロヘキサノンペンタエリスリトールモノアセタール、４−（４−イソブチルフェニル)シクロヘキサノンペンタエリスリトールモノアセタール、４−（４−ｔｅｒｔ−ブチルフェニル)シクロヘキサノンペンタエリスリトールモノアセタール、４−フルオロフェニルシクロヘキサノンペンタエリスリトールモノアセタール、４−クロロフェニルシクロヘキサノンペンタエリスリトールモノアセタール、４−ブロモフェニルシクロヘキサノンペンタエリスリトールモノアセタール、４−（３−メチル−４−フルオロフェニル）シクロヘキサノンペンタエリスリトールモノアセタール、４−（３−メチル−４−クロロフェニル）シクロヘキサノンペンタエリスリトールモノアセタール、４−（３，５−ジメチル−４−クロロフェニル）シクロヘキサノンペンタエリスリトールモノアセタール、４−（３−エチル−４−クロロフェニル）シクロヘキサノンペンタエリスリトールモノアセタール、４−（２−イソプロピル−４−クロロ−５−メチルフェニル）シクロヘキサノンペンタエリスリトールモノアセタール、４−（３−メチル−４−ブロモフェニル）シクロヘキサノンペンタエリスリトールモノアセタール、４−（３，５−ジメチル−４−ブロモフェニル）シクロヘキサノンペンタエリスリトールモノアセタール、４−（２，４−ジメチルフェニル)シクロヘキサノンペンタエリスリトールモノアセタール、４−（３，４−ジメチルフェニル)シクロヘキサノンペンタエリスリトールモノアセタール、４−（２，４，６−トリメチルフェニル)シクロヘキサノンペンタエリスリトールモノアセタール、４−（２，３，５，６−テトラメチルフェニル)シクロヘキサノンペンタエリスリトールモノアセタール、４−（２，３，４，５，６−ペンタメチルフェニル)シクロヘキサノンペンタエリスリトールモノアセタール、４−（２−ｔｅｒｔ−ブチル−４−エチルフェニル)シクロヘキサノンペンタエリスリトールモノアセタール、４−（２，６−ジ−ｔｅｒｔ−ブチル−４−エチルフェニル)シクロヘキサノンペンタエリスリトールモノアセタール、４−（３−メチル−４−イソプロピルフェニル)シクロヘキサノンペンタエリスリトールモノアセタール、４−（４−ｓｅｃ−ブチルフェニル)シクロヘキサノンペンタエリスリトールモノアセタール、４−（２，４−ジ−ｔｅｒｔ−ブチルフェニル)シクロヘキサノンペンタエリスリトールモノアセタール、４−（２，４，６−トリ−ｔｅｒｔ−ブチルフェニル)シクロヘキサノンペンタエリスリトールモノアセタール、４−（２，４−ジ−ｔｅｒｔ−ブチル−５-メチルフェニル)シクロヘキサノンペンタエリスリトールモノアセタール等が挙げられる。
【００１６】
本発明の新規な環式ジオール化合物は、例えば、下記反応式に示すようにして製造される。
（反応式）
【化６】
2020040928.tif 000007
［式中、Ｒは、同一又は異なって、それぞれ、水素原子、フッ素原子、塩素原子、臭素原子又は炭素数１〜４の直鎖状若しくは分岐鎖状のアルキル基を示す。］
【００１７】
上記の反応式に示すように、本発明の新規な環式ジオール化合物（一般式（１））の製造方法としては、一般式（３）で表される４-フェニルシクロヘキサノン化合物とペンタエリスリトールを溶媒中、酸性触媒存在下でアセタール化反応する製造方法が例示される。
【実施例】
【００１８】
以下に実施例を掲げて本発明を詳しく説明するが、本発明はこれら実施例に限定されるものではない。なお、本実施例において、環式ジオール化合物の各種測定は以下の方法により測定した。また、特に言及していない化合物は試薬を使用した。
【００１９】
＜使用化合物＞
４-フェニルシクロヘキサノン：東京化成工業株式会社製
ｐ−トルエンスルホン酸一水和物：ナカライテスク株式会社製
ペンタエリスリトール：パーストープ社製
ＢＳＴＦＡ−ＴＭＣＳ：Ｎ，Ｏ−ビス（トリメチルシリル）トリフルオロアセトアミド（１％トリメチルクロロシランを含む）東京化成工業株式会社製
【００２０】
＜ガスクロマトグラフィー（ＧＣ）による分析＞
環式ジオール化合物の純度は、下記の方法で環式ジオールのヒドロキシル基をトリメチルシリル化してトリメチルシリル化化合物とした後、ガスクロマトグラフィー（ＧＣ）分析を行い、トリメチルシリル化化合物を面積百分率法より求め、その値を環式ジオールの純度とした。
（トリメチルシリル化化合物のサンプル調整）
環式ジオール化合物０．１ｇへアセトニトリル溶液３ｍｌ加え完全に溶解させ、その溶液1ｇに、ＢＳＴＦＡ−ＴＭＣＳ０．２ｇ加え、室温で振り混ぜ、トリメチルシリル化化合物とした。
【００２１】
［測定条件］
機器：島津製作所製 ＧＣ−２０１０
カラム：アジレント・テクノロジー株式会社製ＤＢ−１ ３０ｍ×０．２５ｍｍ×０．２５μｍ
カラム温度：１５０〜３００℃（昇温速度１５℃／ｍｉｎ）
インジェクション温度／検出器温度：３０５℃／３２０℃
検出器：ＦＩＤ
キャリアガス：ヘリウム
ガス線速度：２７．５ｃｍ／ｓｅｃ
注入量：１μｌ
【００２２】
＜融点＞
環式ジオール化合物の融点は、エスアイアイ・ナノテクノロジー社製示差熱量測定装置ＤＳＣ６２２０を用いて測定した。試料１０．７ｍｇを同社製アルミパンに入れて密封し、５０ｍｌ／分の窒素気流下、昇温速度１０℃／分で３０℃から２００℃まで昇温して、吸熱ピークを観測した。そのピークトップが示した温度を融点とした。
【００２３】
＜赤外吸収スペクトル（ＩＲスペクトル）＞
環式ジオール化合物のＩＲスペクトルは、赤外分光分析装置（株式会社パーキンエルマージャパン製Ｓｐｅｃｔｒｕｍ４００）を用い、ＡＴＲ法（減衰全反射法）で行った。
【００２４】
＜プロトン核磁気共鳴スペクトル（１Ｈ−ＮＭＲ）＞
環式ジオール化合物の１Ｈ−ＮＭＲは、重クロロホルムに溶かした後、核磁気共鳴装置（Ｂｒｕｋｅｒ社製ＤＲＸ−５００）を用い、１Ｈ−ＮＭＲ（５００ＭＨｚ）測定で行った。
【００２５】
＜カーボン核磁気共鳴スペクトル（１３Ｃ−ＮＭＲ）＞
環式ジオール化合物の１３Ｃ−ＮＭＲは、重クロロホルムに溶かした後、核磁気共鳴装置（Ｂｒｕｋｅｒ社製ＤＲＸ−５００）を用い、１３Ｃ−ＮＭＲ（１２５．８ＭＨｚ）測定で行った。
【００２６】
［実施例１］
還流冷却管を装着した１Ｌ４ツ口フラスコに４-フェニルシクロヘキサノン６０ｍｍｏｌ、ｐ−トルエンスルホン酸一水和物２．７ｍｍｏｌ、ペンタエリスリトール９０ｍｍｏｌ、トルエン６０ｍｌ、Ｎ,Ｎ−ジメチルホルムアミド９０ｍｌを仕込み、系内窒素雰囲気下とした後、昇温してトルエン還流下で、４時間攪拌した。反応混合物を室温に戻し、飽和炭酸水素ナトリウム水溶液５０ｍｌで中和後、１００ｍｌの酢酸エチルを加え水層と有機層に分けた。分けた水層を５０ｍｌの酢酸エチルで抽出し、その抽出操作を３回行った。抽出に用いた酢酸エチルと先の有機層とを混合し、そこに１５０ｇの水を加えると結晶が析出した。析出した結晶をろ別し、その粗結晶を酢酸エチルにて再結晶による精製を行った。再結晶物を８０℃、常圧で乾燥することにより、純度９９．８ＧＣ面積％の４−フェニルシクロヘキサノンペンタエリスリトールモノアセタールを得た。結晶の融点１４４．９℃であった。
【００２７】
得られた４−フェニルシクロヘキサノンペンタエリスリトールモノアセタールについて、ＩＲスペクトル、１Ｈ−ＮＭＲスペクトル及び１３Ｃ−ＮＭＲスペクトルを測定した。得られた結果を、図１〜３に示した。図中に示される下記特性ピークより４−フェニルシクロヘキサノンペンタエリスリトールモノアセタールであることを確認した。
【００２８】
ＩＲ（ｃｍ-１）：３２５５，２９３８，２８７７，１６０２，１４９２，１４４５，１３３９，１２３６，１１５９，１１０３，１０５９，１０３９，１００５，９５６，９２１，７５１，６９６
【００２９】
１Ｈ−ＮＭＲ（５００ＭＨｚ，ｐｐｍ）：１．４９（ｍ，２Ｈ），１．７５（ｍ，４Ｈ），２．３８（ｔ，４Ｈ），２．５５（ｍ，１Ｈ），３．７８（ｓ，４Ｈ），３．７８（ｄ，４Ｈ），７．２０（ｍ，２Ｈ），７．２２（ｍ，１Ｈ），７．２８（ｔ，２Ｈ）
（なお、７．２５ｐｐｍ付近のピークは溶媒の重クロロホルムに由来するピークである。）
【００３０】
１３Ｃ−ＮＭＲ（１２５．８ＭＨｚ，ｐｐｍ）：３０．０，３２．５，３９．２，４３．８，６１．９，６２．２，６５．２，９８．１，１２６．１，１２６．８，１２８．３，１４６．４
（なお、７７ｐｐｍ付近のピークは溶媒の重クロロホルムに由来するピークである。）
【産業上の利用可能性】
【００３１】
本発明の新規な環式ジオール化合物は、ポリエステル樹脂、ポリカーボネート樹脂、エポキシ樹脂、ポリウレタン樹脂、ポリアクリル酸エステル樹脂及びポリメタクリル酸エステル樹脂等の樹脂原料や樹脂改質剤として使用することができる。
【図１】
2020040928.tif 000010
【図２】
2020040928.tif 000011
【図３】
2020040928.tif 000012